Procédé de formation d’une couche microporeuse (MPL) électroconductrice et hydrophobe, en surface d’une couche active destinée à un convertisseur électrochimique, comprenant au moins les étapes suivantes : (a) disposer d’une dispersion non aqueuse, appelée « encre », comprenant au moins un matériau particulaire carboné et au moins un solvant organique ; (b) former un dépôt de ladite encre en surface de ladite couche active ; et (c) procéder à l’évaporation du ou desdits solvants pour former ladite couche microporeuse MPL, l’étape (c) étant opérée simultanément et/ou ultérieurement à l’étape (b) ; dans lequel ladite encre comprend au moins un copolymère poly(fluorure de vinylidène-co-hexafluoropropène), noté PVDF-HFP, en solution dans ledit solvant organique. Procédé selon la revendication précédente, dans lequel ledit copolymère PVDF-HFP présente une masse moléculaire moyenne en nombre M n comprise entre 300 g.mol -1 et 600 g.mol -1 . Procédé selon l’une quelconque des revendications précédentes, dans lequel ledit solvant organique est choisi parmi l’acétone, l’acétonitrile, l’acétate d’éthyle, le butanone (MEK), le tétrahydrofurane (THF), le diméthylacétamide (DMAC), le N , N -diméthylformamide (DMF) et leurs mélanges, de préférence parmi l’acétone, l’acétonitrile, l’acétate d’éthyle, le butanone, le tétrahydrofurane (THF) et leurs mélanges. Procédé selon l’une quelconque des revendications précédentes, dans lequel ladite encre met en œuvre, à titre d’unique solvant organique, l’acétate d’éthyle. Procédé selon l’une quelconque des revendications précédentes, dans lequel le ou lesdits matériaux particulaires carbonés présentent une taille particulaire moyenne inférieure au millimètre, en particulier inférieure à 5 µm et plus particulièrement inférieure à 100 nm, notamment comprise entre 20 nm et 50 nm. Procédé selon l’une quelconque des revendications précédentes, dans lequel le ou lesdits matériaux particulaires carbonés sont choisis parmi le noir de carbone, le charbon actif, le graphite, les nanotubes de carbone, les nanofibres de carbone, les fibres de carbone broyées, et leurs mélanges, de préférence parmi le noir de carbone, les nanofibres de carbone, notamment élaborées en phase vapeur, et leurs mélanges. Procédé selon l’une quelconque des revendications précédentes, dans lequel ladite encre comprend de 2 % à 7 % massique de matériau(x) particulaire(s) carboné(s), de 0,3 % à 5 % massique de copolymère PVDF-HFP et de 70 % à 90 % en poids de solvant(s) organique(s), le solvant étant de préférence l’acétate d’éthyle. Procédé selon l’une quelconque des revendications précédentes, dans lequel ladite encre est préalablement obtenue par (i) solubilisation dudit copolymère PVDF-HFP dans ledit solvant organique, de préférence dans l’acétate d’éthyle, (ii) mélange avec le ou lesdits matériaux particulaires carbonés dans ledit solvant organique, puis (iii) dispersion dudit mélange. Procédé selon l’une quelconque des revendications précédentes, dans lequel ladite couche active est supportée par une membrane d’électrolyte solide, en particulier ladite couche active appartient à une membrane à revêtement catalytique, dite CCM ; le dépôt de l’encre en étape (b) étant opéré sur la face de ladite couche active opposée à la membrane solide. Procédé selon l’une quelconque des revendications précédentes, dans lequel le dépôt en étape (b) de l’encre est opéré par enduction ou par pulvérisation, en particulier à une température comprise entre 60 et 80°C, en particulier entre 70 et 80 °C. Procédé selon l’une quelconque des revendications précédentes, dans lequel ladite couche MPL présente une épaisseur comprise entre 30 µm et 70 µm, en particulier entre 40 µm et 60 µm, encore plus particulièrement entre 45 µm et 55 µm. Encre pour la préparation d’une couche microporeuse (MPL) destinée à un convertisseur électrochimique, ladite encre comprenant au moins : - au moins un matériau particulaire carboné en dispersion dans au moins un solvant organique ; et - au moins un copolymère poly(fluorure de vinylidène-co-hexafluoropropène), noté PVDF-HFP, solubilisé dans ledit solvant organique. Encre selon la revendication précédente, ladite encre étant telle que définie dans l’une quelconque des revendications 2 à 8. Structure multicouche, utile pour la préparation d’un assemblage membrane/électrodes destiné à un convertisseur électrochimique, comprenant au moins une couche active supportée par une membrane d’électrolyte solide, et plus particulièrement appartenant à une membrane à revêtement catalytique dite CCM ; ladite couche active étant en contact, au niveau de sa face opposée à ladite membrane solide, avec une couche microporeuse (MPL), électroconductrice et hydrophobe, obtenue par le procédé selon l’une quelconque des revendications 1 à 11. Assemblage membrane/électrodes, dit AME, destiné à un convertisseur électrochimique, par exemple à une PEMFC, comprenant une structure multicouche telle que définie en revendication 14, ledit assemblage comprenant plus particulièrement l’empilement suivant : GDL/MPL/CCM/MPL/GDL, GDL désignant des couches de diffusion, par exemple en papier carbone, imprégné par du PTFE ; MPL désignant des couches microporeuses ; CCM désignant une membrane d’électrolyte revêtue, de part et d’autre, d’une couche catalytique cathodique (CCL) et d’une couche catalytique anodique (ACL) ; au moins l’une des couches MPL étant formée par un procédé tel que défini selon l’une quelconque des revendications 1 à 11. Utilisation d’une structure multicouche telle que définie en revendication 14 ou d’un assemblage membrane/électrodes tel que défini en revendication 15, dans une cellule d’un convertisseur électrochimique, en particulier dans une cellule de pile à combustible, notamment dans une cellule de pile à combustible à membrane d’échange de protons.